Brevet FR3070622A1 (20190308)

REVENDICATIONS1.- Procédé de fabrication d'au moins une structure (10) d'équipement de véhicule automobile, comprenant les étapes suivantes : - fourniture d'une couche d'aspect (12) ; - formation d'un complément (14) comprenant du polyuréthane sur la couche d'aspect (12) ; caractérisé en ce que la couche d'aspect (12) est constituée d'un film de polyuréthane thermoplastique (19), le procédé comprenant les étapes suivantes : - chauffage du film de polyuréthane thermoplastique (19) ; - dépôt du film de polyuréthane thermoplastique (19) chauffé sur un outil de conformage (32), le film de polyuréthane (19) prenant une forme conjuguée à la forme de l'outil de conformage (32) afin de former la couche d'aspect (12) ; la couche d'aspect (12) restant en contact avec l'outil de conformage (32) lors de l'étape de formation du complément (14) sur la couche d'aspect (12). 2.- Procédé selon la revendication 1, comportant l'aspiration sous vide du film de polyuréthane (19) sur l'outil de conformage (32) afin de faciliter la formation de la couche d'aspect (12). 3.- Procédé selon l'une quelconque des revendications précédentes, dans lequel la couche d'aspect (12) est un film imprimé présentant des reliefs (22). 4.- Procédé selon l'une quelconque des revendications précédentes, dans lequel la couche d'aspect (12) est un film transparent comprenant des motifs imprimés sur la face (20) de la couche d'aspect (12) en contact avec le complément (14). 5.- Procédé selon l'une quelconque des revendications précédentes, dans lequel l'épaisseur de la couche d'aspect (12) est comprise entre 50 lm et 250 lm. 6.- Procédé selon l'une quelconque des revendications précédentes, dans lequel le polyuréthane thermoplastique est obtenu par réaction d'un polyéther et d'un diisocyanate. 7.- Procédé selon l'une quelconque des revendications précédentes, dans lequel l'élongation à la rupture de la couche d'aspect (12), mesurée par la Norme ATSM-D883 à 25°C, est supérieure à 100% 8.- Procédé selon l'une quelconque des revendications précédentes, dans lequel le complément (14) comprend des charges minérales. 9.- Procédé selon la revendication 8, dans lequel les charges constituent au moins 30% de la masse du complément (14). 11 10.- Procédé selon l'une quelconque des revendications précédentes, dans lequel le complément (14) comprend au moins deux régions d'épaisseur différentes. 11.- Procédé selon l'une quelconque des revendications précédentes, dans lequel l'outil de conformage (32) comprend un premier demi-moule (36) et un deuxième demi- 5 moule (38), la couche d'aspect (12) étant déposée sur le premier demi-moule (36), le deuxième demi-moule (38) étant disposé ensuite en regard et à l'écart du premier demi-moule (36) en définissant une cavité (40) avec la couche d'aspect (12) ; le complément (14) étant ensuite formé dans la cavité (40). 12.- Procédé selon l'une quelconque des revendications 1 à 10, dans lequel le 10 matériau destiné à former le complément (14) est déposé sur la couche d'aspect (12) au moyen d'une unité de dépôt (44) commandée apte à se déplacer au-dessus de la couche d'aspect (12) le complément se formant par solidification du matériau. 13.- Procédé selon l'une quelconque des revendications précédentes, dans lequel le complément (14) comporte des éléments formés à base du même polyuréthane 15 thermoplastique constituant la couche d'aspect (12). 14.- Procédé selon l'un quelconque des revendications précédentes, comportant une étape de surmoulage d'une couche élastique (46) sur l'ensemble formé par la couche d'aspect (12) et le complément (14). 20